(57)【要約】      （修正有）【課題】長期間にわたって、故障時にサージ吸収素子への給電を遮断することのできるサージ吸収器を提供する。【解決手段】ガスアレスタ１２と、該ガスアレスタ１２の端面電極に接続されるバリスタ１４，１４と、該バリスタ１４に接続される導電性のバネ部材１６を備え、上記バネ部材１６は、絶縁基板１８に固定される基端部１６ａと、バリスタ１４の電極層にハンダを介して接続される接続部１６ｂと、基端部１６ａと接続部１６ｂとの間に形成された板状部１６ｄを有しており、上記板状部を捻り変形及び曲げ変形させ、元の形状へ戻ろうとする弾性力により、バネ部材１６の接続部１６ｂが、バリスタ１４の電極層から分離する方向への付勢力を有するように構成する。【選択図】図２
0003149088.tif 000002
【実用新案登録請求の範囲】
【請求項１】
サージ吸収素子と、該サージ吸収素子に接続される導電性のバネ部材を備えたサージ吸収器であって、
上記バネ部材は、支持部材に固定される基端部と、上記サージ吸収素子の電極にハンダを介して接続される接続部と、上記基端部と接続部との間に形成された板状部を有しており、
上記バネ部材の板状部を捻り変形及び曲げ変形させ、元の形状へ戻ろうとする弾性力により、バネ部材の接続部が、サージ吸収素子の電極から分離する方向への付勢力を有することを特徴とするサージ吸収器。
【請求項２】
上記サージ吸収素子が、バリスタ又はガスアレスタであることを特徴とする請求項１に記載のサージ吸収器。
【請求項３】
上記サージ吸収素子及びバネ部材を収納する外装ケースを備えると共に、該外装ケースに表示窓部を形成し、また、上記バネ部材の上端に天板部を形成すると共に、該天板部の表面を識別部と成し、バネ部材の接続部とサージ吸収素子の電極とが接続されている状態においては、上記表示窓部を通じて外装ケースの外部からバネ部材の識別部を視認できず、バネ部材の接続部とサージ吸収素子の電極層とが分離した状態においては、表示窓部を通じて外装ケースの外部からバネ部材の識別部が視認できるよう構成したことを特徴とする請求項１又は２に記載のサージ吸収器。
【請求項４】
上記識別部が、バネ部材の天板部の表面を所定色に着色することにより構成されていることを特徴とする請求項３に記載のサージ吸収器。
【請求項５】
上記ハンダを、融点が２１０℃以上の高融点金属と、融点が１４０℃以下の低融点金属とを２：１〜５：１の割合で配合して成る合金で構成したことを特徴とする請求項１乃至請求項４の何れかに記載のサージ吸収器。
【請求項６】
上記ハンダを、融点が２１０℃以上の高融点金属と、融点が１４０℃以下の低融点金属とを３：１の割合で配合して成る合金で構成したことを特徴とする請求項５に記載のサージ吸収器。
【請求項７】
融点が２１０℃以上の上記高融点金属が、Ｓｎ−５．０Ｓｂ、Ｓｎ−０．７Ｃｕ、Ｓｎ−３．５Ａｇ、Ｓｎ−３．０Ａｇ−０．５Ｃｕ、Ｓｎ−３．５Ａｇ−３．０Ｉｎ−０．５Ｂｉ、Ｓｎ−３．５Ａｇ−４．０Ｉｎ−０．５Ｂｉであり、融点が１４０℃以下の上記低融点金属が、Ｓｎ−５８Ｂｉ、Ｓｎ−５２Ｉｎであることを特徴とする請求項５又は６に記載のサージ吸収器。
【請求項８】
融点が２１０℃以上の上記高融点金属がＳｎ−３．０Ａｇ−０．５Ｃｕであり、融点が１４０℃以下の上記低融点金属が、Ｓｎ−５８Ｂｉであることを特徴とする請求項７に記載のサージ吸収器。
【考案の詳細な説明】
【技術分野】
【０００１】
この考案は、電源線等を伝って電子機器内部に侵入する誘導雷等のサージを吸収するサージ吸収器に係り、特に、サージ吸収素子への給電を遮断することにより、故障時におけるサージ吸収素子の発火・焼損を防止できるサージ吸収器に関する。
【背景技術】
【０００２】
従来、電子機器の電子回路に通じる電源線や通信線等の線間、あるいは線とグランドとの間にサージ吸収器を接続し、誘導雷等のサージから電子回路を保護することが行われている。すなわち、線間あるいは線−グランド間に、サージ吸収器を構成するサージ吸収素子の定格以上のサージ電圧が印加される場合には、上記サージ吸収素子が導通してサージをバイパスし、もって電子回路を保護する仕組みである。
このようなサージ吸収素子としては、放電間隙における放電現象を利用するガスアレスタや、電圧非直線特性を備えた高抵抗体素子であるバリスタが用いられている。
【０００３】
ところで、上記ガスアレスタやバリスタ等のサージ吸収素子に定格を越える異常な過電圧が印加され、継続的な過電流が流れる等して故障に至る際には、サージ吸収素子が発熱して異常な高温状態となり、発火・焼損する危険性があった。
【０００４】
サージ吸収素子の故障時における発火・焼損を防止するため、例えば、特開２００７−３２４５３５号「切り離し機構付ＳＰＤ」（特許文献１）が提案されている。この特許文献１においては、サージ吸収素子としての「酸化亜鉛形バリスタに、切り離し導体の基端部を絶縁部材を介して取り付けると共に、切り離し導体の先端部を酸化亜鉛形バリスタの電極に低溶融金属合金を介して接合し、前記切り離し導体は、酸化亜鉛形バリスタの異常発熱により前記低溶融金属合金が溶融することで、先端部が酸化亜鉛形バリスタの電極から切り離されるばね力を有する」ものが開示されている。
【特許文献１】特開２００７−３２４５３５号
【考案の開示】
【考案が解決しようとする課題】
【０００５】
上記特許文献１は、酸化亜鉛形バリスタの電極に、低溶融金属合金を介して接合した切り離し導体のばね力による弾性変形を利用して酸化亜鉛形バリスタへの給電を遮断するものである。
しかしながら、特許文献１に図示されている切り離し導体は、帯板状の導電性金属を単に折り曲げて構成しているものであり、そのばね力は大きいとはいえず、長期間経過して弾性変形を生じ難くなる「へたり」が発生すると、低溶融金属合金が溶融しても、切り離し導体を酸化亜鉛形バリスタの電極から切り離しできないおそれがある。
【０００６】
この考案は、従来の上記問題に鑑みてなされたものであり、その目的とするところは、長期間にわたって、故障時にサージ吸収素子への給電を遮断することのできるサージ吸収器を実現することにある。
【課題を解決するための手段】
【０００７】
上記目的を達成するため、本考案に係るサージ吸収器は、
サージ吸収素子と、該サージ吸収素子に接続される導電性のバネ部材を備えたサージ吸収器であって、
上記バネ部材は、支持部材に固定される基端部と、上記サージ吸収素子の電極にハンダを介して接続される接続部と、上記基端部と接続部との間に形成された板状部を有しており、
上記バネ部材の板状部を捻り変形及び曲げ変形させ、元の形状へ戻ろうとする弾性力により、バネ部材の接続部が、サージ吸収素子の電極から分離する方向への付勢力を有することを特徴とする。
上記サージ吸収素子としては、例えば、バリスタ又はガスアレスタが該当する。
【０００８】
上記サージ吸収素子及びバネ部材を収納する外装ケースを備えると共に、該外装ケースに表示窓部を形成し、また、上記バネ部材の上端に天板部を形成すると共に、該天板部の表面を識別部と成し、バネ部材の接続部とサージ吸収素子の電極とが接続されている状態においては、上記表示窓部を通じて外装ケースの外部からバネ部材の識別部を視認できず、バネ部材の接続部とサージ吸収素子の電極層とが分離した状態においては、表示窓部を通じて外装ケースの外部からバネ部材の識別部が視認できるよう構成しても良い。
【０００９】
上記識別部は、例えば、バネ部材の天板部の表面を所定色に着色することにより構成することができる。
【００１０】
上記ハンダを、融点が２１０℃以上の高融点金属と、融点が１４０℃以下の低融点金属とを２：１〜５：１の割合で配合して成る合金で構成するのが好ましく、特に、３：１の割合で配合して成る合金が最も好適である。
【００１１】
融点が２１０℃以上の高融点金属としては、例えば、Ｓｎ−５．０Ｓｂ、Ｓｎ−０．７Ｃｕ、Ｓｎ−３．５Ａｇ、Ｓｎ−３．０Ａｇ−０．５Ｃｕ、Ｓｎ−３．５Ａｇ−３．０Ｉｎ−０．５Ｂｉ、Ｓｎ−３．５Ａｇ−４．０Ｉｎ−０．５Ｂｉが該当し、融点が１４０℃以下の低融点金属としては、例えば、Ｓｎ−５８Ｂｉ、Ｓｎ−５２Ｉｎが該当する。このうち、融点が２１０℃以上の高融点金属としてＳｎ−３．０Ａｇ−０．５Ｃｕを用い、融点が１４０℃以下の低融点金属としてＳｎ−５８Ｂｉを用いるのが好適である。
【考案の効果】
【００１２】
本考案のサージ吸収器にあっては、バネ部材の基端部と接続部との間に板状部を設け、該板状部を捻り変形及び曲げ変形させ、元の形状へ戻ろうとする弾性力により、バネ部材の接続部がサージ吸収素子の電極から分離する付勢力を有するように構成したので、板材を単に折り曲げた場合に比べて、極めて大きい付勢力を得ることができる。
このため、長期間にわたって、故障時に継続的な過電流がバリスタに流れた場合におけるバリスタへの給電を遮断することができ、発火・焼損を防止できる。
【００１３】
サージ吸収素子及びバネ部材を収納する外装ケースを備えると共に、該外装ケースに表示窓部を形成し、また、上記バネ部材の上端に天板部を形成すると共に、該天板部の表面を識別部と成し、バネ部材の接続部とサージ吸収素子の電極とが接続されている状態においては、上記表示窓部を通じて外装ケースの外部からバネ部材の識別部を視認できず、バネ部材の接続部とサージ吸収素子の電極層とが分離した状態においては、表示窓部を通じて外装ケースの外部からバネ部材の識別部が視認できるよう構成した場合には、サージ吸収素子の正常・故障を外装ケースの外部から確認できる。
【００１４】
融点が２１０℃以上の高融点金属と融点が１４０℃以下の低融点金属とを２：１〜５：１の割合で配合した合金でハンダを構成することにより、通常のサージ吸収時には溶断し難く、一方、サージ吸収素子の故障時において、継続的な過電流がサージ吸収素子に流れた場合には溶断し易いハンダを実現できる。
【考案を実施するための最良の形態】
【００１５】
以下、添付図面に基づいて、本考案に係るサージ吸収器を説明する。図１は、本考案に係るサージ吸収器10を示す斜視図、図２は正面図、図３は平面図、図４は底面図、図５は右側面図である。
本考案のサージ吸収器10は、第１のサージ吸収素子としてのガスアレスタ12と、第２のサージ吸収素子としての２個のバリスタ14と、２個のバネ部材16と、樹脂等より成る支持部材としての絶縁基板18を備えている。
【００１６】
上記ガスアレスタ12は、三極構造のガスアレスタであり、図６に示すように、両端に設けられた一対の端面電極20，20と、端面電極20，20間に設けた中間電極22と、一対の端面電極20，20と中間電極22間に挟まれたセラミック等の絶縁材料より成る第１の円筒管24、第２の円筒管26より成る気密外囲器28を有している。
【００１７】
中央に配置された中間電極22は接地電極であり、また、第１の円筒管24と第２の円筒管26の内部空間同士を連通させる通気孔30が形成されている。
また、両端に配置された一対の端面電極20，20は、気密外囲器28の中心に向けて突出して気密外囲器28内に配置される放電電極部32を備えており、端面電極20，20の放電電極部32，32間には放電間隙34が形成されている。
尚、上記中間電極22には、端子ピン35が接続されている。
【００１８】
上記端面電極20，20、中間電極22は、無酸素銅や、無酸素銅にジルコニウム（Ｚｒ）を含有させたジルコニウム銅で構成されている。また、端面電極20，20、中間電極22と、第１の円筒管24、第２の円筒管26とは、銀ろう等のシール材（図示せず）を介して気密に接合される。
上記気密外囲器28内には、所定の放電ガスが封入されている。この放電ガスとしては、例えば、アルゴン、ネオン、ヘリウム、キセノン等の希ガスあるいは窒素ガス等の不活性ガスの単体又は混合ガスが該当する。
【００１９】
上記ガスアレスタ12にあっては、端面電極20，20間に定格を越えるサージが印加されると、放電間隙34において放電が生成されサージの吸収が行われるのである。
【００２０】
上記ガスアレスタ12の端面電極20，20には、Ｓｎ−Ｓｂ合金等の高融点金属より成る接合材36を介して、バリスタ14の内面側の電極層40が接続されている。
すなわち、上記バリスタ14は、図７に示すように、酸化亜鉛（ＺｎＯ）を主成分とし、これに微量のＢｉ2Ｏ３等の金属酸化物を添加して構成した円板状の電圧非直線抵抗体38の両面に、Ａｇ等より成る円形状の電極層40を形成して成り、さらに、円形状の上記電極層40の周縁部40ａを被覆する樹脂等より成る絶縁層42を形成している。
【００２１】
上記バリスタ14は、印加される電圧が上昇するに従って、抵抗が急激に減少する電圧非直線抵抗特性を有している。すなわち、バリスタ14の電圧非直線抵抗体38の内部は、抵抗率が１〜１０Ω・ｃｍと小さいＺｎＯ微粒子と、該ＺｎＯ微粒子間に介在し、抵抗率が１０１２〜１０１３Ω・ｃｍと大きいＢｉ２Ｏ３等の金属酸化物との境界層が存在し、バリスタ14の電圧非直線抵抗特性は、上記境界層の非オーム性によって得らるものである。
而して、上記バリスタ14に定格を越えるサージが印加されると、抵抗が急激に減少することにより上記電圧非直線抵抗体38が瞬時に導通してサージの吸収を行うのである。
【００２２】
本考案の上記バリスタ14において、電圧非直線抵抗体38の両面に形成した電極層40の周縁部40ａを絶縁層42で被覆したのは、電極層40，40間の沿面放電を防止するためである。
すなわち、バリスタ14によるサージ吸収時には、電極層40，40間の電圧非直線抵抗体38表面に沿面放電が発生し、該沿面放電によって電圧非直線抵抗体38の表面が高温となって金属化する、いわゆる還元現象が生ずるおそれがあった。そして、電圧非直線抵抗体38の表面が金属化することで、電圧非直線係数及び制限電圧が変動してサージ吸収特性が不安定となり、ついには電極層40，40間が短絡するという危険性がある。
本考案の上記バリスタ14にあっては、電圧非直線抵抗体38の両面に形成した電極層40の周縁部40ａを絶縁層42で被覆することにより、電極層40，40間の沿面距離が延びるため、電極層40，40間における沿面放電の発生を防止できるのである。
【００２３】
上記バリスタ14の外面側の電極層40には、図８に示すように、ハンダ46を介して導電性のバネ部材16が接続されている。このバネ部材16は、コルソン系合金と称されるＣｕ−Ｎｉ−Ｓｉ系合金で構成されている。コルソン系合金は、高導電性、高強度、高弾性であると共に、耐応力緩和特性及び良好な曲げ加工性を備えた銅合金であり、且つ、めっき性も良好である。
【００２４】
上記バネ部材16は、板材を加工して形成されたものであり、図９及び図１０に示すように、下端に設けた基端部16ａ、上端に設けた天板部16ｃ、基端部16ａと天板部16ｃとの間に設けた平坦面を有する接続部16ｂを有している。基端部16ａは、上記絶縁基板18に形成された孔48（図４参照）に挿入されて固定され、接続部16ｂの平坦面はバリスタ14の電極層40に接続されるものである。
また、上記基端部16ａと接続部16ｂとの間に、略Ｓ字状の板状部16ｄが設けられている。さらに、板状部16ｄと基端部16ａとの間に略波状の湾曲部16ｅが形成されている。また、上記接続部16ｂと天板部16ｃとの間には、直線部16ｇが介在しており、天板部16ｃは直線部16ｇと直交して設けられている。
【００２５】
以下において、絶縁基板18上に、ガスアレスタ12、２個のバリスタ14、２個のバネ部材16を搭載・固定する手順について説明する。
先ず、ガスアレスタ12の各端面電極20，20に、それぞれ、上記バリスタ14の内面側の電極層40を接合材36を介して接続することにより、ガスアレスタ12と２個のバリスタ14とを一体化する。
【００２６】
次に、各バリスタ14の外面側の電極層40に、ハンダ46を介して、バネ部材16の接続部16ｂの平坦面を接続する（図８参照）。この際、バネ部材16の板状部16ｄ及び直線部16ｇが水平となる状態で接続する（図１２）。
この結果、図１１乃至図１３に示すように、ガスアレスタ12、２個のバリスタ14、２個のバネ部材16が一体化される。
【００２７】
次に、ガスアレスタ12の端子ピン35と、バネ部材16の基端部16ａを、絶縁基板18に形成された孔48，49に挿通した後、図示しないハンダを介して絶縁基板18に固着する。
この際、バネ部材16の基端部16ａは、絶縁基板18の孔48に挿通後、折り曲げられて絶縁基板18の裏面に密着した状態で固着される。また、図１と図１３、図３と図１１、図５と図１２の比較において示される通り、バネ部材16の板状部16ｄを捻ると共に、下方に折り曲げた状態でバネ部材16は絶縁基板18に固着される。
その結果、バネ部材16の板状部16ｄが捻り変形及び下方へ曲げ変形し、元の形状へ戻ろうとする弾性力を生じることにより、バネ部材16の接続部16ｂは、バリスタ14の電極層40の外面から斜め上方向に分離する付勢力を有した状態で固定されることとなる。
【００２８】
而して、本考案のサージ吸収器10を構成するバリスタ14に定格を越える異常な過電圧が印加されて故障に至る際には、継続的な過電流がバリスタ14に流れることにより電圧非直線抵抗体38の非オーム性境界層が破壊されてしまい、抵抗率の小さいＺｎＯ微粒子相互間での抵抗成分しか得られなくなる。このため、電圧非直線抵抗体38は非オーム性からオーム性へと変化して一種のヒータの如き状態となり、その結果、電圧非直線抵抗体38の温度は１０００℃以上、場合によっては数千℃の高温に達することとなり、遂にはバリスタ14が発火・焼損する危険性がある。
【００２９】
しかしながら、本考案のサージ吸収器10は、故障時に継続的な過電流がバリスタ14に流れると、バリスタ14の電極層40とバネ部材16の接続部16ｂとを接続しているハンダ46が溶断する。その結果、捻り変形及び下方へ曲げ変形されていたバネ部材16の板状部16ｄが元の形状へ戻ろうとする弾性力で生じた付勢力により、バネ部材16の接続部16ｂが、バリスタ14の電極層40から斜め上方向に分離する（図１４参照）。このため、バリスタ14への給電が遮断され、バリスタ14の発火・焼損を防止することができるのである。
【００３０】
而して、本考案のサージ吸収器10にあっては、バネ部材16の基端部16ａと接続部16ｂとの間に板状部16ｄを設け、該板状部16ｄを捻り変形及び下方へ曲げ変形させ、元の形状へ戻ろうとする弾性力により、バネ部材16の接続部16ｂがバリスタ14の電極層40から分離する付勢力を有するように構成したので、板材を単に折り曲げた場合に比べて、極めて大きい付勢力を得ることができる。
このため、長期間にわたって、故障時に継続的な過電流がバリスタ14に流れた場合におけるバリスタ14への給電を遮断することができ、発火・焼損を防止できる。
【００３１】
図１５〜図１８は、本考案に係るサージ吸収器10の変形例を示すものであり、このサージ吸収器10の変形例は、外装ケース50を備えると共に、バリスタ14の故障を外装ケース50の外部から視認できるようにした点に特徴を有するものである。
すなわち、このサージ吸収器10の変形例にあっては、バネ部材16の天板部16ｃの表面に識別部52が設けられている。本実施形態においては、天板部16ｃの表面を黒色に着色することにより識別部52を構成しているが、これに限定されるものではなく、赤色等の他の所定色に着色して識別部52を構成したり、或いは、天板部16ｃの表面に所定の記号・文字を表示して識別部52と成しても良い。
【００３２】
上記外装ケース50は、透明又は半透明な略直方体形状と成された本体部50ａと、該本体部50ａの上面に貼着された非透明なシール部材50ｂを有している。
上記ガスアレスタ12、バリスタ14、バネ部材16を搭載・固定した絶縁基板18は、外装ケース50の本体部50ａ内の段部54上に載置・固定される。尚、バネ部材16の基端部16ａには、例えば、外部端子（図示省略）の一端が接続されると共に、外部端子（図示省略）の他端は外装ケース50外に導出される。
【００３３】
図１７に示すように、外装ケース50のシール部材50ｂには、バネ部材16の接続部16ｂとバリスタ14の電極層40とが分離された状態において、バネ部材16の天板部16ｃに設けた識別部52と対応する箇所を開口して形成した表示窓部50ｃが設けられている。
この結果、バリスタ14の故障時において、バネ部材16の接続部16ｂが、バリスタ14の電極層40から分離すると、図１７及び図１８に示すように、バネ部材16の天板部16ｃがバリスタ14の電極層40から斜め上方向に移動するため、上記表示窓部50ｃから、バネ部材16の天板部16ｃに形成した識別部52が視認できるようになり、その結果、バリスタ14の故障したことが判るのである。
【００３４】
一方、バネ部材16の接続部16ｂとバリスタ14の電極層40とが接続されている状態においては、上記表示窓部50ｃを通じて、透明又は半透明な外装ケース50の外部からバネ部材16の識別部52が視認できないため（図１５参照）、バリスタ14が正常であることが判るのである。
【００３５】
尚、上記において、非透明と成された外装ケース50を用い、該外装ケース50に、バネ部材16の接続部16ｂとバリスタ14の電極層40とが分離された状態において、バネ部材16の識別部52と対応する箇所を開口して形成した表示窓部を設け、該表示窓部を通じて、非透明な外装ケース50の外部からバネ部材16の識別部52が視認できるようにしても良い。
要するに、バネ部材16の接続部16ｂとバリスタ14の電極層40とが接続されている状態においては、表示窓部を通じて外装ケース50の外部からバネ部材16の識別部52を視認できず、一方、バネ部材16の接続部16ｂとバリスタ14の電極層40とが分離した状態においては、表示窓部を通じて外装ケース50の外部からバネ部材16の識別部52が視認できるよう構成されていれば良い。
【００３６】
上記バリスタ14の電極層40とバネ部材16を接続する上記ハンダ46は、通常のサージ吸収時には溶断し難く、一方、バリスタ14の故障時において、継続的な過電流がバリスタ14に流れた場合には溶断し易いものであることが必要である。
【００３７】
そこで、本考案にあっては、上記ハンダ46を、融点が２１０℃以上の高融点金属と融点が１４０℃以下の低融点金属との合金で構成しており、且つ、高融点金属と低融点金属とを２：１〜５：１の割合で配合して成る。
融点が２１０℃以上の高融点金属としては、例えば、融点が２４３℃のＳｎ−５．０Ｓｂ、融点が２２７℃のＳｎ−０．７Ｃｕ、融点が２２１℃のＳｎ−３．５Ａｇ、融点が２１９℃のＳｎ−３．０Ａｇ−０．５Ｃｕ、融点が２１４℃のＳｎ−３．５Ａｇ−３．０Ｉｎ−０．５Ｂｉ、融点が２１１℃のＳｎ−３．５Ａｇ−４．０Ｉｎ−０．５Ｂｉが該当する。
また、融点が１４０℃以下の低融点金属としては、例えば、融点が１３８℃のＳｎ−５８Ｂｉ、融点が１１９℃のＳｎ−５２Ｉｎが該当する。
【００３８】
而して、上記の通り、融点が２１０℃以上の高融点金属と融点が１４０℃以下の低融点金属とを２：１〜５：１の割合で配合した合金でハンダ46を構成することにより、通常のサージ吸収時には溶断し難く、一方、バリスタ14の故障時において、継続的な過電流がバリスタ14に流れた場合には溶断し易いものとなる。
すなわち、融点が２１０℃以上の高融点金属のみでハンダ46を構成すると、通常のサージ吸収時に溶断し難く、且つ、バリスタ14の故障時において、継続的な過電流がバリスタ14に流れた場合にも溶断し難いものとなってしまう。
一方、融点が１４０℃以下の低融点金属のみでハンダ46を構成すると、通常のサージ吸収時に溶断し易く、且つ、バリスタ14の故障時において、継続的な過電流がバリスタ14に流れた場合にも溶断し易いものとなってしまう。
これに対し、本考案の如く、融点が２１０℃以上の高融点金属と融点が１４０℃以下の低融点金属とを２：１〜５：１の割合で配合した合金でハンダ46を構成した場合には、瞬時にバリスタ14が高温となる通常のサージ吸収時には溶断し難く、一方、バリスタ14の故障時において、継続的な過電流がバリスタ14に流れ、徐々にバリスタ14が昇温する場合には溶断し易いものとすることができる。
【００３９】
尚、融点が２１０℃以上の高融点金属と融点が１４０℃以下の低融点金属とを３：１の割合で配合した合金でハンダ46を構成する場合が最も好適である。
本考案者等は、上記ハンダ46を、融点が２１９℃の高融点金属であるＳｎ−３．０Ａｇ−０．５Ｃｕと融点が１３８℃の低融点金属であるＳｎ−５８Ｂｉを３：１の割合で配合した合金で構成したサージ吸収器10を複数個準備し、これらに通常のサージ吸収時のインパルス放電電流の約５倍である５ｋＡ（電流波形８／２０μｓ）を繰り返し通電させたところ、平均８回の通電までハンダ46が溶断することはなく、通常のサージ吸収時には溶断し難い特性を発揮するものであった。
一方、バリスタ14の故障時におけるハンダ46の溶断特性に関しては、６Ａの過電流が継続的に通電した場合に１ｓで溶断すれば使用に適したものといえる。本考案者等は、上記ハンダ46を、融点が２１９℃の高融点金属であるＳｎ−３．０Ａｇ−０．５Ｃｕと融点が１３８℃の低融点金属であるＳｎ−５８Ｂｉを３：１の割合で配合した合金で構成したサージ吸収器10を複数個準備し、これらに６Ａの過電流を継続的に通電したところ、平均０．８３ｓで溶断し、継続的な過電流が流れた場合には溶断し易い特性を発揮するものであった。
【００４０】
上記においては、第１のサージ吸収素子としてのガスアレスタ12の端面電極20，20に、第２のサージ吸収素子としてのバリスタ14，14を接続一体化すると共に、バリスタ14，14の外面側の電極層40にバネ部材16，16を接続した場合を例に挙げて説明したが、本考案はこれに限定されるものではない。例えば、単体のガスアレスタ12の端面電極20にバネ部材16を接続したり、単体のバリスタ14の電極層40にバネ部材16を接続するようにしても良い。
【図面の簡単な説明】
【００４１】
【図１】本考案に係るサージ吸収器を示す斜視図である。
【図２】本考案に係るサージ吸収器を示す正面図である。
【図３】本考案に係るサージ吸収器を示す平面図である。
【図４】本考案に係るサージ吸収器を示す底面図である。
【図５】本考案に係るサージ吸収器を示す右側面図である。
【図６】本考案のガスアレスタを示す拡大断面図である。
【図７】本考案のバリスタを示す拡大断面図である。
【図８】本考案のガスアレスタ、バリスタ、バネ部材の接続状態を示す要部拡大断面図である。
【図９】本考案のバネ部材を示す右面図である。
【図１０】本考案のバネ部材を示す拡大斜視図である。
【図１１】本考案のガスアレスタ、バリスタ、バネ部材を一体化した状態を示す平面図である。
【図１２】本考案のガスアレスタ、バリスタ、バネ部材を一体化した状態を示す右側面図である。
【図１３】本考案のガスアレスタ、バリスタ、バネ部材を一体化した状態を示す拡大斜視図である。
【図１４】バネ部材の接続部が、バリスタの電極層から分離した状態を示す正面図である。
【図１５】本考案に係るサージ吸収器の変形例を示す正面図である。
【図１６】本考案に係るサージ吸収器の変形例における識別部を示す説明図である。
【図１７】本考案に係るサージ吸収器の変形例において、バネ部材の接続部が、バリスタの電極層から分離した状態を示す正面図である。
【図１８】本考案に係るサージ吸収器の変形例を示す平面図である。
【符号の説明】
【００４２】
10    サージ吸収器
12    ガスアレスタ
14    バリスタ
16    バネ部材
16ａ  バネ部材の基端部
16ｂ  バネ部材の接続部
16ｃ  バネ部材の天板部
16ｄ  バネ部材の板状部
16ｅ  バネ部材の湾曲部
16ｇ  バネ部材の直線部
18    絶縁基板
20    ガスアレスタの端面電極
22    ガスアレスタの中間電極
28    ガスアレスタの気密外囲器
35    ガスアレスタの端子ピン
36    接合材
38    バリスタの電圧非直線抵抗体
40    バリスタの電極層
40ａ バリスタの電極層の周縁部
42    バリスタの絶縁層
46    ハンダ
48    絶縁基板の孔
49    絶縁基板の孔
50    外装ケース
50ａ  外装ケースの本体部
50ｂ  外装ケースのシール部材
50ｃ  外装ケースの表示窓部
52    識別部
【図１】
0003149088.tif 000003
【図２】
0003149088.tif 000004
【図３】
0003149088.tif 000005
【図４】
0003149088.tif 000006
【図５】
0003149088.tif 000007
【図６】
0003149088.tif 000008
【図７】
0003149088.tif 000009
【図８】
0003149088.tif 000010
【図９】
0003149088.tif 000011
【図１０】
0003149088.tif 000012
【図１１】
0003149088.tif 000013
【図１２】
0003149088.tif 000014
【図１３】
0003149088.tif 000015
【図１４】
0003149088.tif 000016
【図１５】
0003149088.tif 000017
【図１６】
0003149088.tif 000018
【図１７】
0003149088.tif 000019
【図１８】
0003149088.tif 000020